(57)【要約】【課題】一様伸びに優れた厚鋼板およびその製造方法を提供する。【解決手段】Ｃ：０．０４〜０．０６質量％、Ｓｉ：０．３５〜０．４５質量％、Ｍｎ：１．４９〜１．５９質量％、Ｐ：０質量％超、０．０１質量％以下、Ｓ：０質量％超、０．００２質量％以下、Ｃｕ：０．２３〜０．３３質量％、Ａｌ：０．０２〜０．０６質量％、Ｎｉ：０．２４〜０．３４質量％、Ｎｂ：０．０１５〜０．０２１質量％、Ｔｉ：０．０１２〜０．０１８質量％、Ｂ：０．０００７〜０．００１３質量％、Ｃａ：０．００１０〜０．００３０質量％、およびＮ：０．００４０〜０．００６０質量％を含有し、残部が鉄および不可避的不純物からなり、金属組織が第一相と第一相より硬い硬質相である第二相とを含み、当該硬質相は、パーライトからなる相であり、前記第二相の硬さが２６０ＨＶ以下である厚鋼板。【選択図】なし【特許請求の範囲】
【請求項１】
Ｃ  ：０．０４〜０．０６質量％、
Ｓｉ：０．３５〜０．４５質量％、
Ｍｎ：１．４９〜１．５９質量％、
Ｐ  ：０質量％超、０．０１質量％以下、
Ｓ  ：０質量％超、０．００２質量％以下、
Ｃｕ：０．２３〜０．３３質量％、
Ａｌ：０．０２〜０．０６質量％、
Ｎｉ：０．２４〜０．３４質量％、
Ｎｂ：０．０１５〜０．０２１質量％、
Ｔｉ：０．０１２〜０．０１８質量％、
Ｂ  ：０．０００７〜０．００１３質量％、
Ｃａ：０．００１０〜０．００３０質量％、および
Ｎ  ：０．００４０〜０．００６０質量％を含有し、
残部が鉄および不可避的不純物からなり、
金属組織が第一相と第一相より硬い硬質相である第二相とを含み、当該硬質相は、パーライトからなる相であり、
前記第二相の硬さが２６０ＨＶ以下である厚鋼板。
【請求項２】
請求項１に記載の厚鋼板の製造方法であって、
（ａ）前記化学成分組成を有する鋼片を、９００〜１２５０℃に加熱する加熱工程と、  （ｂ）前記工程（ａ）後、６８０〜８００℃の仕上げ圧延温度で仕上げ圧延する工程と、
（ｃ）前記工程（ｂ）後、下記（１）式を満足する冷却速度Ａで常温まで冷却する工程と
を含む厚鋼板の製造方法。
７３６．０２×［Ｃ］＋８．５×Ａ＋２０８．５３≦２６０  （１）
ここで、［Ｃ］はＣの含有量（質量％）であり、Ａは仕上げ圧延後の冷却速度（℃／ｓ）である。
【発明の詳細な説明】
【技術分野】
【０００１】
本発明は、厚鋼板およびその製造方法に関する。
【背景技術】
【０００２】
船舶、建築物、橋梁および建設機械等の大型構造物では、構造物の大型化が進む一方で、破損が生じた場合の損害の大きさから、その構造部材にはより一層の信頼性が求められている。これに伴い構造物を構成する鋼板には高強度が求められてきている。一方で鋼板は高強度になるに従って一様伸びに代表される加工性が低下する傾向にあり、双方を兼備した鋼板が求められている。
【０００３】
例えば特許文献１には、α相を主体とした微細な金属組織を得て、さらに析出強化を図ることにより、一様伸びおよび強度が良好な鋼を製造する技術が検討されている。
上記金属組織を得る方法として、鋼片をＡｃ３変態点〜１０５０℃に加熱後、開始温度が８５０℃以下、終了温度が７５０℃以上で、累積圧下率が５０〜９５％の熱間圧延を行った後、冷却速度が５〜１００℃／ｓの加速冷却を７５０℃以下から開始し、６００℃以上で停止することが開示されている。
【０００４】
特許文献２には、微細な硬質相および残留オーステナイトを有する金属組織を得ることにより、靱性の劣化を伴わずに一様伸びを高める技術が検討されている。
上記金属組織を得る方法として、Ａｃ３変態点以上、１３００℃以下の温度に加熱し、少なくとも、９５０℃〜Ａｒ３変態点以上の範囲で累積圧下率が３０％以上のオーステナイトの未再結晶域圧延を含む熱間圧延を行った後、３〜１００℃／ｓの加速冷却をＡｒ３変態点以上の温度からオーステナイト分率が２０〜７０％となる温度まで行い、加速冷却停止後、昇温、保持、冷速０．５℃／ｓ以下の冷却の１種または２種以上の組み合わせを行って、加速冷却停止後から１０ｓ〜１００ｓの間、鋼の温度を加速冷却停止温度±１００℃以内に維持した後、冷却することが開示されている。
【０００５】
特許文献３には、全組織に占めるフェライトの占積率:９０％超、平均フェライト粒径：３〜１２μｍ、最大フェライト粒径：４０μｍ以下、及び第２相の平均円相当径：０．８μｍ以下を満たし、引張強度が４９０ＭＰａ以上とすることにより、衝突吸収性（すなわち一様伸び）および母材靱性に優れた鋼を製造する技術が検討されている。
上記金属組織を得る方法として、仕上げ圧延温度を７００〜８５０℃とし、７００〜５００℃の温度域を３℃／ｓ以上で冷却し、所定の温度で再加熱し、再加熱後、６００〜５００℃の温度域を２℃／ｓでさらに冷却することが開示されている。
【先行技術文献】
【特許文献】
【０００６】
【特許文献１】特開２００２−１０５５３４号公報
【特許文献２】特開２００３−２５３３３１号公報
【特許文献３】特開２００７−１６２１０１号公報
【発明の概要】
【発明が解決しようとする課題】
【０００７】
特許文献１および２共に、圧延後に加速冷却を利用して冷却速度を精緻に制御することにより微細な組織を実現しているが、実際の製造工程では長大な厚鋼板の先端から尾端までを厳密に管理することは難しく、鋼板の位置によって特性がばらつき、生産性を低下させる恐れがある。
【０００８】
また、特許文献３の製造方法では、一様伸びに寄与する残留オーステナイトを室温で残存させるために上記の再加熱工程が必要であり、製造工程数が多く、生産性が低下するという問題がある。
【０００９】
特許文献１ないし３では上記の通り、一様伸び、強度、靭性等の観点で種々の検討がなされてはいるが、特に一様伸びに着目した場合、生産性の観点からなおも問題が残されていると言わざるを得ないのが現状である。
【００１０】
本発明は、上記のような事情に鑑みてなされたものであり、その主な目的は、一様伸びに優れた厚鋼板およびその製造方法を提供することにある。
【課題を解決するための手段】
【００１１】
本発明に係る厚鋼板は、Ｃ：０．０４〜０．０６質量％、Ｓｉ：０．３５〜０．４５質量％、Ｍｎ：１．４９〜１．５９質量％、Ｐ：０質量％超、０．０１質量％以下、Ｓ：０質量％超、０．００２質量％以下、Ｃｕ：０．２３〜０．３３質量％、Ａｌ：０．０２〜０．０６質量％、Ｎｉ：０．２４〜０．３４質量％、Ｎｂ：０．０１５〜０．０２１質量％、Ｔｉ：０．０１２〜０．０１８質量％、Ｂ：０．０００７〜０．００１３質量％、Ｃａ：０．００１０〜０．００３０質量％、およびＮ：０．００４０〜０．００６０質量％を含有し、残部が鉄および不可避的不純物からなり、金属組織が第一相と第一相より硬い硬質相である第二相とを含み、当該硬質相は、パーライトからなる相であり、前記第二相の硬さが２６０ＨＶ（ビッカース硬さ）以下である。
【００１２】
本発明に係る厚鋼板の製造方法は、（ａ）前記化学成分組成を有する鋼片を、９００〜１２５０℃に加熱する加熱工程と、（ｂ）前記工程（ａ）後、６８０〜８００℃の仕上げ圧延温度で仕上げ圧延する工程と、（ｃ）前記工程（ｂ）後、下記（１）式を満足する冷却速度Ａで常温まで冷却する工程とを含む。
７３６．０２×［Ｃ］＋８．５×Ａ＋２０８．５３≦２６０  （１）
ここで、［Ｃ］はＣの含有量（質量％）であり、Ａは仕上げ圧延後の冷却速度（℃／ｓ）である。
【発明の効果】
【００１３】
本発明により、一様伸びに優れた厚鋼板およびその製造方法が提供される。
【図面の簡単な説明】
【００１４】
【図１】図１は、第二相の硬さと（１）式の左辺の値との関係を示すグラフである。
【図２】図２は、一様伸びと第二相の硬さとの関係を示すグラフである。
【発明を実施するための形態】
【００１５】
本発明者らは、上記課題を解決するために鋭意検討を行った結果、厚鋼板の化学成分組成を適切に制御し、金属組織が第一相と第一相より硬い硬質相である第二相とを含み、当該硬質相が、パーライトからなる相であるように制御し、さらに、第二相の硬さを２６０ＨＶ以下に制御することにより、一様伸びに優れた厚鋼板が得られることを見出した。
また、Ｃの含有量（質量％）および仕上げ圧延後の冷却速度と、圧延後に形成される第二相の硬さとの相関性を見出し、下記（１）式を満たすように、Ｃの含有量と仕上げ圧延後の冷却速度を制御して常温まで冷却することにより、第二相の硬さを２６０ＨＶ以下にすることができ、優れた一様伸びを得ることができることを見出した。
７３６．０２×［Ｃ］＋８．５×Ａ＋２０８．５３≦２６０  （１）
ここで、［Ｃ］はＣの含有量（質量％）であり、Ａは仕上げ圧延後の冷却速度（℃／ｓ）である。
【００１６】
以下、本発明の厚鋼板およびその製造方法について詳しく説明する。
【００１７】
＜１．厚鋼板＞
［１−１．金属組織］
本発明に係る厚鋼板（以下、「鋼」と呼ぶことがある）は、金属組織として、第一相と第一相より硬い硬質相である第二相（以下、「第二相」、「硬質第二相」と呼ぶことがある）を含む。硬質第二相の硬さを２６０ＨＶ以下に制御することによって、所望の一様伸びを得ることができる。
板厚がｔである厚鋼板において、例えば、鋼板表面からｔ／４の部位における第二相の硬さを、上記のように制御してよい。
以下、各構成について詳述する。
【００１８】
（硬質第二相）
本発明に係る厚鋼板において、硬質第二相となる硬質相はパーライトからなる。なお、本発明に係る厚鋼板は、第一相および第二相以外の第三相としてマルテンサイトを含む場合があるが、ベイナイトは含まない。高い一様伸びを得る観点から、硬質第二相の面積率は、１０％以下であることが好ましく、より好ましくは５％以下である。
【００１９】
（第二相の硬さ：２６０ＨＶ以下）
第二相が硬すぎると、非常に脆い相となり靭性が低下し、また、一様伸びが不十分となるため、第二相の硬さを２６０ＨＶ以下とすることが必要であり、好ましくは２５５ＨＶ以下、より好ましくは２５０ＨＶ以下である。
【００２０】
本発明に係る厚鋼板の第一相は特に限定されないが、例えばフェライトからなる軟質相が挙げられる。第一相がフェライトからなる場合において、フェライトの平均粒径が大きすぎると、靭性が劣化すると共に、一様伸びが不十分となるため、フェライトの平均粒径を３０μｍ以下とすることが好ましい。一方、フェライトの平均粒径が小さすぎると製造条件の制約が大きくなるため、フェライトの平均粒径を５μｍ以上とすることが好ましい。フェライトの平均粒径は、例えば、走査電子顕微鏡（Ｓｃａｎｎｉｎｇ  Ｅｌｅｃｔｒｏｎ  Ｍｉｃｒｏｓｃｏｐｅ：ＳＥＭ）を用いて金属組織を撮影し、線分法により測定してよい。
【００２１】
本発明に係る厚鋼板の板厚は特に限定されないが、１０ｍｍ以上、５０ｍｍ以下であることが好ましい。
【００２２】
［１−２．化学成分組成］
本発明に係る厚鋼板は、Ｃ：０．０４〜０．０６質量％、Ｓｉ：０．３５〜０．４５質量％、Ｍｎ：１．４９〜１．５９質量％、Ｐ：０質量％超、０．０１質量％以下、Ｓ：０質量％超、０．００２質量％以下、Ｃｕ：０．２３〜０．３３質量％、Ａｌ：０．０２〜０．０６質量％、Ｎｉ：０．２４〜０．３４質量％、Ｎｂ：０．０１５〜０．０２１質量％、Ｔｉ：０．０１２〜０．０１８質量％、Ｂ：０．０００７〜０．００１３質量％、Ｃａ：０．００１０〜０．００３０質量％、およびＮ：０．００４０〜０．００６０質量％を含有し、残部が鉄および不可避的不純物からなる。
上記のように化学成分組成を制御することにより、一様伸びに優れた厚鋼板を得ることができる。
以下、各元素について詳述する。
【００２３】
（Ｃ：０．０４〜０．０６質量％）
Ｃは、鋼板の強度を高める効果があるが、硬質相を増加させ延性を劣化させる元素でもある。Ｃ含有量が０．０４質量％未満であると必要な強度を確保することが困難になる。
よってＣ含有量は０．０４質量％以上とする。Ｃ含有量は、好ましくは０．０４２質量％以上、より好ましくは０．０４５質量％以上である。一方、Ｃ含有量が０．０６質量％を超えると、強度は確保しやすくなるが、硬質相を増加させ延性の劣化につながる。よってＣ含有量は０．０６質量％以下とする。Ｃ含有量は、好ましくは０．０５８質量％以下、より好ましくは０．０５５質量％以下である。
【００２４】
（Ｓｉ：０．３５〜０．４５質量％）
Ｓｉは、析出の抑制により、固溶強化を活用して伸びに阻害を与えない第一相を得ることができ、高強度確保のために必要な元素である。この作用を有効に発揮させるためには、Ｓｉ量は０．３５質量％以上とする必要がある。Ｓｉ量は、好ましくは０．３６質量％以上、より好ましくは０．３７質量％以上である。しかし、Ｓｉ量が過剰になるとマルテンサイト−オーステナイト混合相が生成しやすくなるため、靱性等他の特性を低下させる恐れがある。そのため、Ｓｉ量は０．４５質量％以下とする必要がある。Ｓｉ量は、好ましくは０．４４質量％以下、より好ましくは０．４３質量％以下である。
【００２５】
（Ｃｕ：０．２３〜０．３３質量％）
Ｃｕは、固溶強化による強度確保のために必要な元素であり、この作用を有効に発揮させるためにはＣｕ量は０．２３質量％以上とする必要がある。Ｃｕ量は、好ましくは０．２４質量％以上、より好ましくは０．２５質量％以上である。しかし、Ｃｕ量が過剰となると析出により延性を低下させるだけでなく、焼入れ性が過剰となり熱間加工時に割れなどが生じやすくなるため、Ｃｕ量は０．３３質量％以下とする必要がある。Ｃｕ量は、好ましくは０．３２質量％以下、より好ましくは０．３１質量％以下である。
【００２６】
（Ｍｎ：１．４９〜１．５９質量％）
Ｍｎは、焼入れ性を向上させ、強度と靭性を確保する上で有効な元素である。こうした効果を発揮させるためには、Ｍｎを１．４９質量％以上含有させる必要がある。Ｍｎ含有量は、好ましくは１．５０質量％以上、より好ましくは１．５１質量％以上である。しかしながらＭｎを過剰に含有させると、溶接性などが劣化するため、上限を１．５９質量％とする。Ｍｎ含有量は、好ましくは１．５８質量％以下、より好ましくは１．５７質量％以下である。
【００２７】
（Ａｌ：０．０２〜０．０６質量％以下）
Ａｌは、脱酸に必要な元素であるとともに、鋼中のＮを固定して、固溶Ｎによる母材靭性劣化を防ぐ効果もある。このような効果を発揮させるためには、Ａｌを０．０２質量％以上含有させる必要がある。Ａｌ含有量は、好ましくは０．０２５質量％以上、より好ましくは０．０３０質量％以上である。一方、Ａｌが過剰に含まれると、アルミナ系の粗大な介在物が形成され母材靭性が低下するので、Ａｌ含有量は０．０６質量％以下とする必要がある。Ａｌ含有量は、好ましくは０．０５５質量％以下、より好ましくは０．０５０質量％以下である。
【００２８】
（Ｎｉ：０．２４〜０．３４質量％）
Ｎｉは、焼入れ性を向上させ、組織を微細にする効果があると同時に、Ｃｕ添加により生じやすくなる熱間加工時の割れを抑制する効果がある。このような効果を発揮させるため、Ｎｉ量を０．２４質量％以上含有させる必要がある。Ｎｉ含有量は、好ましくは０．２５質量％以上、より好ましくは０．２６質量％以上である。しかし、Ｎｉを過剰に含有させると焼入れ性が過剰となり、所望とする一様伸びが得られない。そのため、Ｎｉ量は０．３４質量％以下とする必要がある。Ｎｉ含有量は、好ましくは０．３３質量％以下、より好ましくは０．３２質量％以下である。
【００２９】
（Ｎｂ：０．０１５〜０．０２１質量％）
Ｎｂは、炭化物、炭窒化物を形成して強度を向上させるのに有効な元素である。このような効果を得るには、Ｎｂを０．０１５質量％以上含有させる必要がある。Ｎｂ含有量は、好ましくは０．０１６質量％以上、より好ましくは０．０１７質量％以上である。一方、Ｎｂが過剰に含まれると、析出する炭化物や炭窒化物が過多となり、析出強化能が過剰となり、降伏比増大につながる。よってＮｂ含有量は０．０２１質量％以下とする必要がある。Ｎｂ含有量は、好ましくは０．０２０質量％以下、より好ましくは０．０１９質量％以下である。
【００３０】
（Ｔｉ：０．０１２〜０．０１８質量％）
Ｔｉは、Ｎと結合してＴｉＮを形成し、熱間圧延前の加熱時におけるオーステナイト粒、即ちγ粒の粗大化を防止し、母材靭性の向上に寄与する元素である。また、鋼中のＮを固定して、固溶Ｎによる母材靭性の劣化を防ぐ効果もある。これらの効果を発揮させるには、Ｔｉを０．０１２質量％以上含有させる必要がある。Ｔｉ含有量は、好ましくは０．０１３質量％以上、より好ましくは０．０１４質量％以上である。一方、Ｔｉ含有量が過剰になると、ＴｉＮが粗大化して母材靭性が劣化するので、０．０１８質量％以下とする必要がある。Ｔｉ含有量は、好ましくは０．０１７質量％以下、より好ましくは０．０１６質量％以下である。
【００３１】
（Ｂ：０．０００７〜０．００１３質量％）
Ｂは、粗大なフェライト組織の生成を抑制しやすくする。こうした効果を発揮させるためには、Ｂを０．０００７質量％以上含有させる必要がある。Ｂ含有量は、好ましくは０．０００８質量％以上、より好ましくは０．０００９質量％以上である。しかし、Ｂ量が過剰になると焼入れ性が過剰となり、所望とする一様伸びが得られないため、０．００１３質量％以下とする必要がある。Ｂ含有量は、好ましくは０．００１２質量％以下、より好ましくは０．００１１質量％以下である。
【００３２】
（Ｃａ：０．００１０％〜０．００３０質量％）
Ｃａは、ＭｎＳの球状化に寄与し、母材靭性や板厚方向の延性の改善に有効な元素である。このような効果を発揮させるには、Ｃａ含有量を０．００１０質量％以上とすることが好ましい。Ｃａ含有量は、好ましくは０．００１２質量％以上、より好ましくは０．００１５質量％以上である。しかしながら、Ｃａ含有量が０．００３０質量％を超えて過剰になると、介在物が粗大化し、母材靭性が劣化する。よってＣａ含有量は０．００３０質量％以下とする。Ｃａ含有量は、好ましくは０．００２８質量％以下、より好ましくは０．００２５質量％以下である。
【００３３】
（Ｎ：０．００４０〜０．００６０質量％）
Ｎは、ＴｉＮ、ＡｌＮを生成し、熱間圧延前の加熱時、および溶接時におけるγ粒の粗大化を防止し、母材靭性やＨＡＺ靭性を向上させるのに有効な元素である。Ｎの含有量が０．００４０質量％未満であると、上記ＴｉＮ等が不足し、上記γ粒が粗大になり、母材靭性が劣化する。よってＮ含有量は０．００４０質量％以上とする必要がある。Ｎ含有量は、好ましくは０．００４２質量％以上であり、より好ましくは０．００４４質量％以上である。一方、Ｎ含有量が０．００６０質量％を超えて過剰になると、固溶Ｎの増大により、母材靭性・ＨＡＺ靭性に悪影響を及ぼす。よって、Ｎ含有量は０．００６０質量％以下とする。Ｎ含有量は、好ましくは０．００５８質量％以下、より好ましくは０．００５６質量％以下である。
【００３４】
（Ｐ：０質量％超、０．０１０質量％以下）
Ｐは、母材と溶接部の靭性に悪影響を及ぼす不可避的不純物である。こうした不都合を招かないように、その含有量を０．０１０質量％以下に抑制する必要がある。Ｐ含有量は、好ましくは０．００９質量％以下、より好ましくは０．００８質量％以下である。尚、工業上０％にすることは困難であり、下限は０．００２質量％程度である。
【００３５】
（Ｓ：０質量％超、０．００２質量％以下）
Ｓは、靭性や鋼板の板厚方向の延性に悪影響を及ぼす不可避的不純物であり、少ない方が好ましい。こうした観点から、Ｓ含有量は０．００２質量％以下に抑制する必要がある。Ｓ含有量は、より好ましくは０．００１質量％以下、さらに好ましくは０．０００５質量％以下である。
【００３６】
本発明に係る厚鋼板における基本成分は上述の通りであり、残部は実質的に鉄である。
但し、原料、資材または製造設備等の状況によって持ち込まれるＰおよびＳ以外の不可避的不純物が鋼中に含まれることは当然に許容される。
また、不可避的不純物は、スクラップ等の使用または他の要因により混入されるその他の不純物として、Ｃｒ、Ｍｏおよび／またはＶを含み得る。
【００３７】
Ｃｒを過剰に含有させると焼入れ性が過剰となり、所望とする一様伸びが得られない。そこで、不純物としてＣｒを含有する場合、Ｃｒ含有量は０．１質量％以下とすることが好ましい。Ｃｒ含有量は、より好ましくは０．０９質量以下、さらに好ましくは０．０８質量％以下である。
【００３８】
Ｍｏが過剰に含まれると焼入れ性が過剰となり、結果として耐溶接割れ性が劣化するので、不純物としてＭｏを含有する場合、Ｍｏ含有量は０．０５質量％以下とすることが好ましい。Ｍｏ含有量は、より好ましくは０．０４質量以下、さらに好ましくは０．０３質量％以下である。
【００３９】
Ｖが過剰に含まれると、析出する炭化物または炭窒化物が過多となり、析出強化能が過剰となり、降伏比増大につながる。よって、不純物としてＶを含有する場合、Ｖ含有量は０．００５質量％以下とすることが好ましい。Ｖ含有量は、より好ましくは０．００３質量％以下、さらに好ましくは０．００１質量％以下である。
【００４０】
このような構成を有する本発明に係る厚鋼板は一様伸びに優れており、船舶、建築物、橋梁、建設機械等の構造用材料として好ましく用いられてよい。
【００４１】
＜２．厚鋼板の製造方法＞
本発明に係る厚鋼板を製造するためには、上述の化学成分組成を含有する鋼片、例えばスラブを用い、鋼片の加熱温度、仕上げ圧延温度、およびその後の冷却速度を適切に調整する。
具体的には、（ａ）前記化学成分組成を有する鋼片を、９００〜１２５０℃に加熱する加熱工程と、（ｂ）前記工程（ａ）後、６８０〜８００℃の仕上げ圧延温度で仕上げ圧延する工程と、（ｃ）前記工程（ｂ）後、下記（１）式を満足する冷却速度Ａで常温まで冷却する工程とを含む。
７３６．０２×［Ｃ］＋８．５×Ａ＋２０８．５３≦２６０  （１）
ここで、［Ｃ］はＣの含有量（質量％）であり、Ａは仕上げ圧延後の冷却速度（℃／ｓ）である。
【００４２】
以下、各工程について詳述する。なお、本明細書で規定した「温度」は、材料の温度のことである。
【００４３】
［（ａ）前記化学成分組成を有する鋼片を、９００〜１２５０℃に加熱する加熱工程］
上述の化学成分組成を含有する鋼片、例えばスラブを、熱間圧延が可能な９００〜１２５０℃に加熱する。加熱温度は、好ましくは１０００℃以上、より好ましくは１０５０℃以上であり、好ましくは１２００℃以下、より好ましくは１１５０℃以下である。
【００４４】
［（ｂ）前記工程（ａ）後、６８０〜８００℃の仕上げ圧延温度で仕上げ圧延する工程］  前記工程（ａ）後、強度及び伸びを確保するため、仕上げ圧延温度を６８０〜８００℃に制御して仕上げ圧延する。仕上げ圧延温度は、好ましくは６９０℃以上、より好ましくは７００℃以上であり、好ましくは７９０℃以下、より好ましくは７８０℃以下である。
【００４５】
［（ｃ）前記工程（ｂ）後、（１）式を満足する冷却速度Ａで常温まで冷却する工程］
前記工程（ｂ）後、下記（１）式を満足する冷却速度Ａで常温まで冷却する。
７３６．０２×［Ｃ］＋８．５×Ａ＋２０８．５３≦２６０  （１）
ここで、［Ｃ］はＣの含有量（質量％）であり、Ａは仕上げ圧延後の冷却速度（℃／ｓ）である。
以下に、上記（１）式の技術的意義を説明する。
【００４６】
図１は、第二相の硬さと上記（１）式の左辺の値との関係を示すグラフである。また、図２は、第二相の硬さと一様伸びとの関係を示すグラフである。
図１および２中、「□」で表されるプロットは、上記（１）式を満足する冷却速度で冷却して製造した本発明例の厚鋼板を示す。一方、「○」で表されるプロットは、上記（１）式を満足しない冷却速度で製造した比較例の厚鋼板を示す。
【００４７】
図１に示されるように、上記（１）式の左辺の値が大きくなると、第二相の硬さが大きくなる。また、図２に示されるように、第二相の硬さが大きくなると、一様伸びが小さくなる。図１および２の結果から、上記（１）式の左辺の値を制御する、すなわち、厚鋼板中のＣの含有量および仕上げ圧延後の冷却速度を制御することにより、一様伸びおよび硬質第二相の硬さの両方を制御することができることが分かる。
【００４８】
本発明者らは、本願に規定の化学成分組成を有する鋼片に前記工程（ａ）および（ｂ）を施し、鋼片中のＣの含有量［Ｃ］に応じて、仕上げ圧延後の冷却速度Ａを、上記（１）式を満足するように制御することにより、第二相の硬さを２６０ＨＶ以下にすることができ、１７．５％以上の優れた一様伸びを達成することができることを見出し、上記（１）式を本願に規定した。
一様伸びに優れた厚鋼板を得る観点から、上記（１）式の左辺の値は、２００以上であることが好ましく、より好ましくは２１０以上であり、２５５以下であることが好ましく、より好ましくは２５０以下である。
【００４９】
全熱間圧延工程での累積圧下率は６０％以上とすることが好ましい。より好ましくは６５％以上である。α粒を作り込むためには、未再結晶温度域で十分な圧下を加える必要がある。未再結晶温度域の圧下量は２０％以上が好ましく、より好ましくは２５％以上、さらに好ましくは３０％以上である。
【００５０】
以上のように本発明に係る厚鋼板の製造方法を説明したが、本発明に係る厚鋼板の所望の特性を理解した当業者が試行錯誤を行い、本発明に係る所望の特性を有する厚鋼板を製造する方法であって、上記の製造方法以外の方法を見出す可能性がある。
【実施例】
【００５１】
以下、実施例を挙げて本発明をより具体的に説明するが、本発明はもとより下記実施例によって制限を受けるものではなく、前記または後記の趣旨に適合し得る範囲で適当に変更を加えて実施することも勿論可能であり、それらはいずれも本発明の技術的範囲に含まれる。
【００５２】
表１に示す鋼種Ａ〜Ｘの化学成分組成の鋼片を、通常の溶製法に従って溶製し鋳造した後、表２に示す製造条件で鋼片の加熱、仕上げ圧延および冷却を行ない、厚さ１２〜５０ｍｍである試験Ｎｏ．１〜２４の厚鋼板を製造した。
表１および２中、下線が付されたものは本発明の規定から外れていることを意味する。
【００５３】
【表１】
2018193605.tif 000002
【００５４】
【表２】
2018193605.tif 000003
【００５５】
各厚鋼板について、以下の要領に従って、金属組織の観察を行い、フェライトの平均粒径、第二相の硬さ、および引張特性（一様伸び：Ｕ．Ｅｌ、引張強度：ＴＳ）の測定を行った。
【００５６】
［１．金属組織の観察］
金属組織の観察を以下の手順で行った。
（１）圧延方向に平行でかつ鋼板表面に対して垂直な、鋼板表裏面を含む板厚断面を観察できるよう上記鋼板からサンプルを採取した。
（２）湿式エメリー研磨紙（＃１５０〜＃１０００）での研磨、またはそれと同等の機能を有する研磨として、例えばダイヤモンドスラリー等の研磨剤を用いた研磨等により、観察面の鏡面仕上を行った。
（３）研磨されたサンプルを、３％ナイタール溶液を用いて腐食し、結晶粒界を現出させた。
（４）板厚ｔ／４部位において、光学顕微鏡を用いて、現出させた組織を４００倍の倍率で観察し、組織がフェライトを有する場合には、フェライト以外を硬質第二相とし、フェライトを第一相とした。すなわち、硬質第二相は第一相より硬い。組織がフェライトを有さず、ベイナイトおよびマルテンサイトを有する場合には、ベイナイトを第一相とし、ベイナイトより硬いマルテンサイトを第二相とした。
【００５７】
［２．フェライトの平均粒径］
３％ナイタール溶液で腐食した上記サンプルについて、板厚ｔ／４部位において、光学顕微鏡を用いて、第一相を１００倍の倍率で観察し、１０視野の写真を撮影した。当該顕微鏡写真から比較法（ＪＩＳ  Ｇ０５５１）でフェライトの粒径を求め、その平均値をフェライトの平均粒径とした。
【００５８】
［３．第二相の硬さの測定方法］
３％ナイタール溶液で腐食した上記サンプルについて、板厚ｔ／４の部位において、マイクロビッカース硬度計を用いて、０．０５Ｎの測定荷重で第二相の硬さを測定した。第二相において１０箇所以上で硬さを測定し、その平均値を第二相の硬さとした。なお、組織がマルテンサイトのみ、すなわちマルテンサイト単相の場合には、当該相の硬さを第二相の硬さとして測定した。
【００５９】
［４．引張試験］
試験片の長手方向が圧延方向と直角となるよう全厚板状試験片（５号）を採取して、ＪＩＳ  Ｚ２２４１：２０１５の要領で引張試験を行い、引張強度（ＴＳ）、および一様伸び（Ｕ．Ｅｌ）を測定した。
Ｕ．Ｅｌが１７．５％以上の厚鋼板を実用可能な水準であると判定した。
【００６０】
金属組織、フェライトの平均粒径、第二相の硬さ、および引張特性（一様伸び：Ｕ．Ｅｌ、引張強度：ＴＳ）を表３に示す。表３中、下線が付されたものは本発明の規定から外れていることを意味する。
【００６１】
【表３】
2018193605.tif 000004
【００６２】
表３の結果より、次のように考察できる。試験Ｎｏ．１〜４および１９〜２４はいずれも、本発明で規定する要件の全てを満足する例であり、一様伸びに優れている。
【００６３】
一方、試験Ｎｏ．５〜１８は、本発明で規定する要件のいずれかを満たしていない例である。
【００６４】
試験Ｎｏ．５は、Ｓｉ、ＣｕおよびＮｉが過剰な鋼種Ｅを用い、（１）式を満足しない速い冷却速度で冷却して製造した厚鋼板の例であり、Ｃｕ過剰により延性が低下し、また、第二相の硬さが２６０ＨＶを超えており、所望の一様伸びが達成されなかった。
【００６５】
試験Ｎｏ．６および７はそれぞれ、Ｃが過剰な鋼種ＦおよびＧを用い、本願に規定の仕上げ圧延温度より高い温度で仕上げ圧延を行い、さらに（１）式を満足しない速い冷却速度で冷却して製造した厚鋼板の例であり、第二相の硬さが２６０ＨＶを超えており、所望の一様伸びが達成されなかった。
【００６６】
試験Ｎｏ．８〜１１はそれぞれ、（１）式を満足しない速い冷却速度で冷却して製造した厚鋼板の例であり、所望の一様伸びが達成されなかった。
【００６７】
試験Ｎｏ．１２および１３は、本願に規定の仕上げ圧延温度より高い温度で仕上げ圧延を行い、さらに（１）式を満足しない速い冷却速度で冷却して製造した厚鋼板の例であり、第二相の硬さが本願に規定の２６０ＨＶを超えており、所望の一様伸びが達成されなかった。
【００６８】
試験Ｎｏ．１４は、Ｓｉ、ＣｕおよびＮｉが過剰な鋼種Ｎを用い、さらに（１）式を満足しない速い冷却速度で冷却して製造した厚鋼板の例であり、第二相の硬さが本願に規定の２６０ＨＶを超えており、所望の一様伸びが達成されなかった。
【００６９】
試験Ｎｏ．１５〜１８はそれぞれ、Ｃが過剰な鋼種Ｏ〜Ｒを用い、本願に規定の仕上げ圧延温度より高い温度で仕上げ圧延を行い、さらに（１）式を満足しない速い冷却速度で冷却して製造した厚鋼板の例であり、第二相の硬さが２６０ＨＶを超えており、所望の一様伸びが達成されなかった。
【図１】
2018193605.tif 000005
【図２】
2018193605.tif 000006